(57)【要約】【課題】  サーペンタインに記録再生が行われる逆２層型蒸着テープにおいて、斜め磁化成分を打ち消して、正方向と逆方向で再生信号の波形歪の差を低減させる。【解決手段】  ベース１上に、第１の方向に磁化成長させて形成した下層磁性層２と、前記下層磁性層２とは逆の第２の方向に磁化成長させて形成した上層磁性層３とを積層し、前記上層磁性層３の膜厚Ｔ1と前記下層磁性層２の膜厚Ｔ2の比率Ｔ1／Ｔ2を０．６〜０．９の範囲に構成する。【選択図】  図１
2005078683.tif 000002
【特許請求の範囲】
【請求項１】
サーペンタインに記録再生が行われる磁気記録媒体であって、支持体上に、第１の方向に磁化成長させて形成した第１の磁性層と、前記第１の方向とは逆の第２の方向に磁化成長させて形成した第２の磁性層とを積層して構成された蒸着型磁気記録媒体において、
前記第１の磁性層の膜厚Ｔ1と前記第２の磁性層の膜厚Ｔ2の比率Ｔ1／Ｔ2が０．６〜０．９の範囲に構成されていることを特徴とする蒸着型磁気記録媒体。
【請求項２】
前記第１の磁性層および第２の磁性層のうち、少なくともいずれか一方は複数の磁性層で構成されていることを特徴とする請求項１に記載の蒸着型磁気記録媒体。
【請求項３】
１系統の信号処理手段を有し、磁気抵抗効果型ヘッドを用いて、前記請求項１に記載の蒸着型磁気記録媒体の信号の再生を行うことを特徴とする磁気記録再生装置。
【請求項４】
１系統の信号処理手段を有し、磁気抵抗効果型ヘッドを用いて、前記請求項２に記載の蒸着型磁気記録媒体の信号の再生を行うことを特徴とする磁気記録再生装置。
【発明の詳細な説明】
【技術分野】
【０００１】
本発明は、サーペンタインに記録、再生が行われる蒸着型磁気記録媒体および該媒体に記録、再生を行う磁気記録再生装置に関する。
【背景技術】
【０００２】
近年、データ量の爆発的な増大により、テープ系ストレージシステムにおいても容量の増大が急務となっており、その実現のために記録密度の向上が求められている。このような中で、データをサーペンタインに記録する、いわゆるリニア型磁気記録テープシステムにおいては、現在用いられている塗布型テープではこれ以上の記録密度向上が困難となりつつあり、将来的に蒸着テープを用いることが検討されている。リニア型システムでは前述のようにサーペンタインに記録再生が行われるため、これに蒸着テープを用いる場合には蒸着テープの方向性が問題となる。
【０００３】
従来からノントラッキング（NT）方式デジタルテープレコーダーに使用されている蒸着テープでは電磁変換特性に正逆方向性が少ないことが望まれるため、次の特許文献１、２、３のように斜方蒸着層を逆2層構造とすることが開示されている。
【特許文献１】特開平５−１８２１６８号公報
【特許文献２】特開平４−３５３６２１号公報
【特許文献３】特開平４−３５３６２２号公報  しかし、当時の記録密度では再生ヘッドとしてインダクティブMIG（メタルインギャップ）ヘッドが使用されていた。このためこれに使用される蒸着テープも磁性層全厚が200nmと厚く、またテープの表面性も粗く、ヘッド/テープスペーシングも大きいものであった。
【発明の開示】
【発明が解決しようとする課題】
【０００４】
これに対して現在の高記録密度を目指した磁気記録システムでは、AMRヘッド（anisotropic magnetoresistive effect head；異方性磁気抵抗効果型ヘッド）を使用しており、テープ磁性層厚みは従来の1/3程度に薄くなっている。また、テープ表面性が向上し、ヘッド/テープ間スペーシングが小さくなっている。このため、従来の磁性層膜厚設計とは異なってくる危険性があった。
【０００５】
このように今後記録密度を高めるため、再生ヘッドに現在のAMRヘッドから、GMRヘッド（giant magnetoresistive effect head；巨大磁気抵抗効果型ヘッド）やTMRヘッド（tunneling magnetoresistive effect head；トンネル型巨大磁気抵抗効果型ヘッド）などを用いることが考えられるが、これらに使用する媒体はAMRヘッドのものと比べて、より薄い媒体となるため、逆2層型の蒸着層の最適な膜厚構成比がより重要となってくる。
【０００６】
本発明は上記の点に鑑みてなされたものでその目的は、MRヘッドを使用し、面記録密度が格段に向上したリニア方式のテープシステムに用いる逆２層型蒸着テープの磁性層の上層磁性層と下層磁性層の膜厚比率を、斜め磁化成分を打ち消す比率に規定した蒸着型磁気記録媒体および磁気記録再生装置を提供することにある。
【課題を解決するための手段】
【０００７】
上記目的を達成するために本発明の蒸着型磁気記録媒体は、サーペンタインに記録再生が行われる磁気記録媒体であって、支持体上に、第１の方向に磁化成長させて形成した第１の磁性層と、前記第１の方向とは逆の第２の方向に磁化成長させて形成した第２の磁性層とを積層して構成された蒸着型磁気記録媒体において、前記第１の磁性層の膜厚Ｔ1と前記第２の磁性層の膜厚Ｔ2の比率Ｔ1／Ｔ2が 0.6〜0.9の範囲に構成されていることを特徴としている（請求項１）。
【０００８】
また前記第１の磁性層および第２の磁性層のうち、少なくともいずれか一方は複数の磁性層で構成されていることを特徴としている（請求項２）。
【０００９】
また本発明の磁気記録再生装置は、１系統の信号処理手段を有し、磁気抵抗効果型ヘッドを用いて、前記請求項１に記載の蒸着型磁気記録媒体の信号の再生を行うことを特徴としている。
【００１０】
また、１系統の信号処理手段を有し、磁気抵抗効果型ヘッドを用いて、前記請求項２に記載の蒸着型磁気記録媒体の信号の再生を行うことを特徴としている。
【発明の効果】
【００１１】
（１）請求項１、２に記載の発明によれば、斜め磁化成分が打ち消されて正、逆方向の信号波形歪の差がキャンセルされ、これによって正方向と逆方向とで同一、又はほぼ同一の再生波形を得ることができる。
（２）請求項３、４に記載の発明によれば、正、逆方向で２系統の信号処理手段を用いなくても正、逆方向共通の１系統の信号処理手段により処理することができる。したがって信号処理方式が簡略化されるとともに、安価な記録再生システムを実現することができる。
【００１２】
また請求項１、２に記載の、第１および第２の磁性層の膜厚比Ｔ1／Ｔ2を0.6〜0.9の範囲に構成した蒸着型磁気記録媒体に、磁気抵抗効果型ヘッドを用いて再生を行うことにより、面記録密度が、従来のインダクティブメタルインギャップヘッド使用の装置に比べて格段に向上する。
【実施例】
【００１３】
以下図面を参照しながら本発明の一実施例を詳細に説明する。図１は本発明が適用される蒸着テープ（磁気記録媒体）の構成例を示しており、１は、例えばＰＥＴ（ポリエチレンテレフタレート）、ＰＥＮ（ポリエチレンナフタレート）、アラミド等の材料で構成されたベース（非磁性支持体）である。
【００１４】
ベース１の一方の端面には、下層磁性層２および上層磁性層３がCo系金属などの蒸着法などにより形成されている。磁性層カラムの方向（磁化成長方向）は、上下層で左右逆になるように成長させている。上記の蒸着テープの正逆走行方向による特性差を打ち消す量を調整するため、以下の方法により上下磁性層のそれぞれの膜厚を調べた。
【００１５】
まず上層磁性層３の厚み（例えばＴ1とする）：33nm、下層磁性層２の厚み（例えばＴ2とする）：42nmの、全厚75nmの逆２層型蒸着テープを用意し、それに孤立磁化反転の信号を記録し、ＭＲヘッドを用いて再生した。このとき、図１の矢印方向に従って順方向（Ｎ）方向と逆方向（Ｒ）の再生波形を比較した。図２はこの再生波形を示しており、再生波形の波形歪は、再生信号の５０％レベルにおける、波形の頂点を境とする上り部分の信号幅をａ、波形の頂点を境とする下り部分の信号幅をｂとしたときのａ／（ａ＋ｂ）で定義される。
【００１６】
図２の波形の場合、信号幅ａとｂがほぼ同一であるので、波形歪はほぼ５０％となる。また本実施例のように上下磁性層の厚み比率Ｔ1／Ｔ2を３３／４２≒０．７８６にした逆２層型蒸着テープにおいては、正方向、逆方向ともに同一の再生波形を得ることができた。
次に、ベース１上の磁性層２、３の全合計厚みを７５ｎｍ、ＭＲヘッドシールド間距離を０．２３μｍとし、下層磁性層厚、上層磁性層厚を変化させ、上下層膜厚比を０から１まで変化させた逆２層型蒸着テープについて、正方向、逆方向の再生波形を観察し、波形歪と上下層膜厚比との関係を調べた。図３はその結果を表しており、図中の三角形印は正（順）方向の特性を示し、丸印は逆方向の特性を示している。
【００１７】
図３において、上下層の膜厚比がゼロの場合は、すなわち単層膜を示している。この場合は、蒸着テープ本来の特性を示しており、走行方向により波形歪が大きく異なっている。これは、斜めにテープが磁化されていることに起因している。この斜め成分をキャンセルするように逆方向にもう１層付け加えたものが逆2層型磁性層である。この効果により正、逆方向の波形歪の差が低減されることがわかる。
【００１８】
以上の結果より、正、逆方向の波形歪の差をキャンセルする上下層膜厚比が存在し、この領域に上下層膜厚比を設定すると、走行方向によらない再生波形を得る蒸着テープが出来ることは明らかである。すなわち、図３のように膜厚比0.6〜0.9の範囲では、波形歪が0.46〜0.50の範囲となっており、正、逆方向の波形の差は２％以内となり、同じと見ることが出来る。
【００１９】
磁性層を逆２層構造とした蒸着テープは記録再生の際の方向依存性が低減し、サーペンタインに記録再生を行うリニア型磁気記録システムに好適であるが、この構成において、本実施例のように上層磁性層と下層磁性層の厚み比率を0.6〜0.9にすることによりテープの再生波形の走行依存性が無くなり、リードライトチャネルにおける信号処理を正逆方向とも同一回路を使用した単純な１系統とした磁気記録システムを構築することが出来る。また、安価なシステムを実現することができる。
【００２０】
したがって本発明の磁気記録再生装置としては、前記１系統の信号処理回路を有し、例えば図１の蒸着テープの上下磁性層の膜厚比を0.6〜0.9の範囲に構成した蒸着テープに、ＭＲヘッドを用いて再生を行うものである。
【００２１】
尚、本発明の蒸着型磁気記録媒体は、図１のベース１の他方の端面にバックコート層が設けられた蒸着テープであっても良い。
【００２２】
また上記のように波形歪と上下層膜厚比の関係を調べるに限らず、図４に示すように、信号レベルが５０％のところの波形幅Ｗ５０（μｍ）（図２のａ＋ｂ）と上下層膜厚比の関係を調べても良い。
【００２３】
すなわち、ベース１上の磁性層２、３の全厚みを７５ｎｍ、ＭＲヘッドシールド間距離を０．２３μｍとし、下層磁性層厚、上層磁性層厚を変化させ、上下層膜厚比を０から１まで変化させた逆２層型蒸着テープについて、正方向、逆方向の再生波形を観察し、信号レベルが５０％のところの波形幅Ｗ５０と上下層膜厚比との関係を調べた。
【００２４】
図４はその結果を表しており、図中の三角形印は正（順）方向の特性を示し、丸印は逆方向の特性を示している。図４によれば、上下層膜厚比０．７近辺では、波形幅Ｗ５０が正、逆方向でほぼ同じとなっていることがわかる。
【００２５】
尚前記実施例では逆２層型磁性層を持つ蒸着テープについて説明を行ったが、本発明はこれに限定されるものではなく、３層以上の磁性層を形成した場合についても、斜め磁化成分を打ち消すような膜厚比率を設定することで、同様の効果が得られる。
【図面の簡単な説明】
【００２６】
【図１】本発明が適用される逆２層型蒸着テープの一例を示す断面構成図。
【図２】逆２層型蒸着テープに記録された孤立磁化反転の信号を再生した信号波形図。
【図３】逆２層型蒸着テープの再生信号の波形歪と上下層膜厚比の関係の一例を示す特性図。
【図４】逆２層型蒸着テープの再生信号の波形幅Ｗ５０と上下層膜厚比の関係の一例を示す特性図。
【符号の説明】
【００２７】
１…ベース、２…下層磁性層、３…上層磁性層。
【図１】
2005078683.tif 000003
【図２】
2005078683.tif 000004
【図３】
2005078683.tif 000005
【図４】
2005078683.tif 000006